(57)【特許請求の範囲】
【請求項１】
黒鉛と、
前記黒鉛に直接的に付着する導電性炭素質微粒子と、
前記導電性炭素質微粒子および前記黒鉛に少なくとも部分的に付着する非黒鉛質炭素と
を備える、複合黒鉛質粒子。
【請求項２】
超音波が加えられると、前記導電性炭素質微粒子の一部または全部が前記黒鉛から脱離する
請求項１に記載の複合黒鉛質粒子。
【請求項３】
「前記超音波が加えられた後の比表面積値（ｍ２／ｇ）」に対する「前記超音波が加えられる前の比表面積値（ｍ２／ｇ）」の比が１．１０以上である
請求項２に記載の複合黒鉛質粒子。
【請求項４】
前記黒鉛は、球状であり、円形度が０．９２以上であり、Ｃ−Ｋ端Ｘ線吸収スペクトルにおけるピーク強度比の入射角依存性Ｓ６０／０が０．７以下である
請求項１から３のいずれかに記載の複合黒鉛質粒子。
【請求項５】
前記黒鉛に対する前記導電性炭素質微粒子の質量割合が０．３％以上２．０％以下の範囲内であり、
前記黒鉛と前記導電性炭素質微粒子との和に対する前記非黒鉛質炭素の質量割合が０．８％以上１５．０％以下の範囲内である
請求項１から４のいずれかに記載の複合黒鉛質粒子。
【請求項６】
導電性炭素質微粒子を直接的に黒鉛に付着させて一次複合粒子を調製する一次複合粒子調製工程と、
前記一次複合粒子に非黒鉛質炭素を部分的に又は全体的に付着させて複合黒鉛質粒子を調製する複合黒鉛質粒子調製工程と
を備える、複合黒鉛質粒子の製造方法。
【請求項７】
前記複合黒鉛質粒子調製工程では、前記一次複合粒子と前記非黒鉛質炭素の原料粉末とが混合された後に加熱される
請求項６に記載の複合黒鉛質粒子の製造方法。
【請求項８】
請求項１から５のいずれかに記載の複合黒鉛質粒子を活物質層形成用の原料とする電極。
【請求項９】
請求項８に記載の電極を備える非水電解質二次電池。
【発明の詳細な説明】
【技術分野】
【０００１】
本発明は、複合黒鉛質粒子およびその製造方法に関する。
【背景技術】
【０００２】
過去に、リチウムイオン二次電池の電極活物質材料として、以下の黒鉛および導電性炭素質微粒子を含む複合粒子の提案がなされている。
【０００３】
複数の鱗片状の黒鉛が集合して形成された黒鉛造粒物の内部空隙および／または外表面に、黒鉛造粒物よりも結晶性の低い炭素質層が充填および／または被覆されてなり、炭素質層に炭素質微粒子が添加された複合黒鉛質粒子（例えば、特開２００４−０６３３２１号公報等参照）。
【０００４】
平均粒子径が５〜３０μｍ、平均格子面間隔ｄ（００２）が０．３３６０ｎｍ未満の黒鉛粉末の表面に、平均粒子径が０．０５〜２μｍ、平均格子面間隔ｄ（００２）が０．３３６０ｎｍ以上のアモルファスカーボン粉末をバインダーピッチの炭化物で結着、被覆しており、窒素吸着比表面積が３〜７ｍ２／ｇであり、平均粒子径が７〜４０μｍであり、ラマンスペクトル強度比ｌ１３６０／ｌ１５８０が０．６以上であるコア・シェル構造の複合粒子（例えば、国際公開第２００８／５６８２０号パンフレット等参照）。
【０００５】
黒鉛系炭素材の表面に非晶質炭素材がメカノケミカル処理されたもの（特開２００９−２３８６５７号公報等参照）。
【先行技術文献】
【特許文献】
【０００６】
【特許文献１】特開２００４−０６３３２１号公報
【特許文献２】国際公開第２００８／５６８２０号パンフレット
【特許文献３】特開２００９−２３８６５７号公報
【発明の概要】
【発明が解決しようとする課題】
【０００７】
ところで、上述のような複合黒鉛質粒子のみをバインダー（結着剤）で結着させて電極を形成する際、その電極内では、複合黒鉛質粒子同士が点接触することにより導電ネットワークが形成されることになる。このように複合黒鉛質粒子同士の点接触で形成される導電ネットワークは、充放電に伴う複合黒鉛質粒子の膨張・収縮により崩壊しやすい。このため、上述のような複合黒鉛質粒子は、リチウムイオン二次電池の充放電サイクル特性の向上に寄与することができないと思われる。したがって、今後、充放電に伴う膨張・収縮によっても崩壊しにくい緻密な導電ネットワークを形成することができる複合黒鉛質粒子の出現が期待されている。
【０００８】
本発明の課題は、リチウムイオン二次電池等の非水電解質二次電池の電極形成時において電極内に緻密な導電ネットワークを形成することができる複合黒鉛質粒子およびその製造方法を提供することにある。
【課題を解決するための手段】
【０００９】
本発明の一局面に係る複合黒鉛質粒子は、黒鉛、導電性炭素質微粒子および非黒鉛質炭素を備える。黒鉛は、天然黒鉛であることが好ましい。黒鉛が天然黒鉛である場合、その天然黒鉛は、複数の鱗片状の天然黒鉛が集合して形成された球状の黒鉛造粒物であることが好ましい。黒鉛は平滑化されていることが好ましい。黒鉛が球状の黒鉛造粒物である場合、円形度が０．９２以上１．００以下であり、Ｃ−Ｋ端Ｘ線吸収スペクトルにおけるピーク強度比の入射角依存性Ｓ６０／０が０．７以下であることが好ましい。導電性炭素質微粒子は、黒鉛に直接的に付着している。非黒鉛質炭素は、導電性炭素質微粒子および黒鉛に少なくとも部分的に付着している。
【００１０】
複合黒鉛質粒子を上述の通りに構成すれば、超音波を加えることにより導電性炭素質微粒子の一部または全部を黒鉛から脱離させることができる。このため、電極合剤スラリーを調製するときに加わる程度の力で導電性炭素質微粒子の一部または全部を黒鉛から脱離させるように複合黒鉛質粒子を形成すれば、電極合剤スラリー中に導電性炭素質微粒子を均一に分散させることができる。つまり、この複合黒鉛質粒子を用いれば、非水電解質二次電池の電極形成時において電極内に、主として黒鉛および導電性炭素質微粒子から成る緻密な導電ネットワークを形成することができる。
【００１１】
上述の複合黒鉛質粒子において「超音波が加えられた後の比表面積値（ｍ２／ｇ）」に対する「超音波が加えられる前の比表面積値（ｍ２／ｇ）」の比が１．１０以上２．００以下の範囲内であることが好ましい。このような複合黒鉛質粒子は、スラリー調製時において十分な量の導電性炭素質微粒子をスラリー中に放出することができるからである。
【００１２】
上述の複合黒鉛質粒子において、黒鉛に対する導電性炭素質微粒子の質量割合は０．３％以上２．０％以下の範囲内であることが好ましい。黒鉛と導電性炭素質微粒子との和に対する非黒鉛質炭素の質量割合は０．８％以上１５．０％以下の範囲内であることが好ましい。複合黒鉛質粒子の組成をこのようにすることにより、電極合剤スラリー調製前においては良好に導電性炭素質微粒子を黒鉛に付着させることができ、電極合剤スラリー調製中において導電性炭素質微粒子を黒鉛から脱離させることができるからである。
【００１３】
本発明の他の局面に係る複合黒鉛質粒子の製造方法は、一次複合粒子調製工程および複合黒鉛質粒子調製工程を備える。一次複合粒子調製工程では、導電性炭素質微粒子が直接的に黒鉛に付着されて一次複合粒子が調製される。黒鉛は、天然黒鉛であることが好ましい。黒鉛が天然黒鉛である場合、その天然黒鉛は、複数の鱗片状の天然黒鉛が集合して形成された球状の黒鉛造粒物であることが好ましい。黒鉛は平滑化されていることが好ましい。黒鉛が球状の黒鉛造粒物である場合、円形度が０．９２以上１．００以下であり、Ｃ−Ｋ端Ｘ線吸収スペクトルにおけるピーク強度比の入射角依存性が０．７以下であることが好ましい。この一次複合粒子調製工程では、導電性炭素質微粒子および黒鉛に対してメカノケミカル処理が行われることが好ましい。複合黒鉛質粒子調製工程では、一次複合粒子に非黒鉛質炭素が部分的に又は全体的に付着されて複合黒鉛質粒子が調製される。
【００１４】
この複合黒鉛質粒子の製造方法により、超音波が加えられることにより導電性炭素質微粒子の一部または全部が黒鉛から脱離する複合黒鉛質粒子を構成することができる。このため、電極合剤スラリーを調製するときに加わる程度の力で導電性炭素質微粒子の一部または全部が黒鉛から脱離するように複合黒鉛質粒子を形成すれば、電極合剤スラリー中に導電性炭素質微粒子を均一に分散させることができる。つまり、この複合黒鉛質粒子を用いれば、非水電解質二次電池の電極形成時において電極内に緻密な導電ネットワークを形成することができる。
【００１５】
なお、上述の複合黒鉛質粒子の製造方法において、複合黒鉛質粒子調製工程では、一次複合粒子と非黒鉛質炭素の原料粉末とが混合された後に加熱される。その結果、非黒鉛質炭素の原料粉末が非黒鉛質炭素に変換されると共に、一次複合粒子に非黒鉛質炭素が部分的に又は全体的に付着される。
【００１６】
上述の複合黒鉛質粒子は、電極、特に非水電解質二次電池の電極を構成する活物質層を形成するための原料として使用することができる。非水電解質二次電池は、リチウムイオン二次電池に代表される。
【図面の簡単な説明】
【００１７】
【図１】本発明の実施の形態に係る複合黒鉛質粒子の走査型電子顕微鏡写真である。
【図２】図１に示される複合黒鉛質粒子を超音波処理した後の複合黒鉛質粒子の走査型電子顕微鏡写真である。
【図３】Ｘ線吸収分光の測定原理をＸ線光電子分光（ＸＰＳ）との対比で示す図である。
【図４】放射光によるＸ線吸収分光の測定方法の基本構成を示す図である。
【図５】単結晶であるＨＯＰＧ（高配向性熱分解黒鉛）（左）および非晶質である炭素蒸着膜（膜厚：１０ｎｍ）（右）に対して異なる入射角（０°、３０°および６０°）で放射光を入射させた場合のＣ−Ｋ端ＮＥＸＡＦＳスペクトルを示す図である。
【図６】表面黒鉛結晶の配向性の定量評価方法を、ＨＯＰＧを試料とした場合を例として説明する図である。
【発明を実施するための形態】
【００１８】
本発明の実施の形態に係る複合黒鉛質粒子は、主に、黒鉛、導電性炭素質微粒子および非黒鉛質炭素から構成される。
【００１９】
黒鉛は、天然黒鉛、人造黒鉛のいずれでもよいが、天然黒鉛であることが好ましい。黒鉛として、天然黒鉛と人造黒鉛との混合物が用いられてもかまわない。黒鉛は、複数の鱗片状の黒鉛が集合して形成された球状の黒鉛造粒物であることが好ましい。鱗片状の黒鉛としては、天然黒鉛、人造黒鉛の他、タール・ピッチを原料としたメソフェーズ焼成炭素（バルクメソフェーズ）、コークス類（生コークス、グリーンコークス、ピッチコークス、ニードルコークス、石油コークス等）等を黒鉛化したもの等が挙げられ、特に、結晶性の高い天然黒鉛を複数用いて造粒されたものが好ましい。なお、１個の黒鉛造粒物は、通常、鱗片状の黒鉛が２〜１００個、好ましくは３〜２０個集合して形成されるが、１個の黒鉛を折りたたんで球状化することもできる。黒鉛は平滑化されていることが好ましい。黒鉛が球状の黒鉛造粒物である場合、円形度が０．９２以上１．００以下であり、Ｃ−Ｋ端Ｘ線吸収スペクトルにおけるピーク強度比の入射角依存性Ｓ６０／０が０．７以下であることが好ましい。Ｃ−Ｋ端Ｘ線吸収スペクトルにおけるピーク強度比の入射角依存性Ｓ６０／０は、下限が０．５である、すなわち０．５以上であることが好ましい。黒鉛造粒物の円形度が０．９２以上であれば、黒鉛造粒物が比較的球形に近いため、電極合剤スラリーの塗布時に黒鉛造粒物が配向するようなことがなく、延いては非水電解質二次電池の容量低下等の不具合が生じにくくなる。また、Ｃ−Ｋ端Ｘ線吸収スペクトルにおけるピーク強度比の入射角依存性Ｓ６０／０が０．７以下であれば、黒鉛造粒物の表面が十分に平滑となり、超音波が加えられたときに導電性炭素質微粒子が黒鉛から脱離しやすくなる。
【００２０】
以下、黒鉛造粒物の表面平滑度の指標として用いるＣ−Ｋ端Ｘ線吸収スペクトルにおけるピーク強度比の入射角依存性Ｓ６０／０（以下、単に「Ｓ６０／０」と略することもある）について説明する。
【００２１】
Ｃ−Ｋ端Ｘ線吸収スペクトルは、Ｃ−Ｋ端ＮＥＸＡＦＳ（Ｎｅａｒ  Ｅｄｇｅ  Ｘ−ｒａｙ  Ａｂｓｏｒｂａｎｃｅ  Ｆｉｎｅ  Ｓｔｒｕｃｔｕｒｅ）スペクトルとも称され、占有状態である炭素原子の内殻準位（１ｓ軌道）に存在する電子（Ｋ殻内殻電子）が、照射されたＸ線のエネルギーを吸収して、非占有状態である種々の空準位に励起されることにより観測される吸収スペクトルである。
【００２２】
このＸ線吸収分光の測定原理を、Ｘ線光電子分光（ＸＰＳ）との対比で図３に示す。
結合エネルギーが２８３．８ｅＶである炭素の内殻準位から種々の空準位への電子遷移を観測するためには、軟Ｘ線領域（２８０ｅＶ〜３２０ｅＶ）におけるエネルギー可変光源が必要であること、およびＳ６０／０の定量性は励起光源の直線偏光性が高いことを前提としていることから、Ｃ−Ｋ端ＮＥＸＡＦＳスペクトルでは励起光源として放射光を用いる。
【００２３】
内殻準位にある電子が励起される空準位としては、天然黒鉛における結晶性（ベーサル面や配向性など）を反映するｓｐ２結合の反結合性軌道に帰属されるπ＊準位、結晶性の乱れ（エッジ面や無配向性など）を反映するｓｐ３結合の反結合性軌道に帰属されるσ＊準位、あるいはＣ−Ｈ結合やＣ−Ｏ結合などの反結合性軌道に帰属される空準位などがある。ｓｐ２結合による六角網構造が積層した結晶構造をもつ黒鉛において、表面が六角網面の平面（後述のＡＢ面）になっているのがベーサル面であり、六角網の端部が現れている面がエッジ面である。エッジ面では炭素はｓｐ３結合をとることが多い（末端に−Ｃ＝Ｏ等が存在している可能性もあるため）。
【００２４】
また、Ｃ−Ｋ端ＮＥＸＡＦＳスペクトルは、励起された内殻電子を含む炭素原子近傍の局所構造を反映することに加えて、照射された光によって固体中から真空中に放出される電子の脱出深さが１０ｎｍ程度であることから、測定された黒鉛粒子の表面構造のみを反映する。したがって、Ｃ−Ｋ端ＮＥＸＡＦＳスペクトルを用いることにより、黒鉛造粒物の表面の黒鉛の結晶状態（配向性）を測定することができ、それにより黒鉛造粒物表面の粗さを評価することができる。
【００２５】
測定される黒鉛造粒物の試料台への固定方法は特に限定されない。黒鉛粒子に過度の荷重が加わってその表面性状が変化しないように、Ｉｎ箔で銅基板上に担持する、あるいはカーボンテープで銅基板上に担持するなどの方法を採用することが好ましい。
【００２６】
Ｃ−Ｋ端ＮＥＸＡＦＳスペクトルの測定は、試料に対して入射角が固定された放射光を試料に照射する。そして、照射する放射光のエネルギーを２８０ｅＶ〜３２０ｅＶまで走査しながら、試料から放出された光電子を補完するために試料に流れこむ試料電流を計測する全電子収量法により行う。この測定方法の基本構成を図４に示す。
【００２７】
次に説明するように、Ｓ６０／０を測定することにより、測定された黒鉛造粒物の表面近傍の黒鉛結晶（以下「表面黒鉛結晶」という）の配向性を定量的に評価することができる。
【００２８】
放射光は直線偏光性が高いため、放射光の入射方向が表面黒鉛結晶のｓｐ２結合（−Ｃ＝Ｃ−）の結合軸方向に平行である場合に、Ｃ−１ｓ準位からπ＊準位への遷移に帰属される吸収ピーク強度が大きくなり、逆に両者が直交する場合に吸光ピーク強度が小さくなる。
【００２９】
そのため、高配向性熱分解黒鉛（ＨＯＰＧ，単結晶黒鉛）のように表面近傍においてｓｐ２結合を形成する黒鉛結晶が高度に配向している試料である場合には、試料に対する放射光の入射角を変えるとスペクトル形状が大きく変化するが、炭素蒸着膜（非黒鉛質）のように表面近傍においてｓｐ２結合を形成する炭素材料の配向性が低い試料である場合には、試料に対する放射光の入射角を変えてもスペクトル形状はほとんど変化しない。
【００３０】
図５には、炭素に対して異なる入射角（０°、３０°および６０°）で放射光を入射させた場合のＣ−Ｋ端ＮＥＸＡＦＳスペクトルを示す。向かって左側のグラフ図は、炭素が単結晶であるＨＯＰＧ（高配向性熱分解黒鉛）である場合を示しており、向かって右側のグラフ図は、炭素が非黒鉛質である炭素蒸着膜（膜厚：１０ｎｍ）である場合を示している。図５の向かって左側のグラフ図に示されるように、単結晶であるＨＯＰＧでは、入射角を０°から６０°へと増加させるとＣ−１ｓ準位からπ＊準位への遷移に帰属される吸収ピーク強度Ａは増加し、Ｃ−１ｓ準位からσ＊準位への遷移に帰属される吸収ピーク強度Ｂは減少する。このため、ＨＯＰＧのＣ−Ｋ端ＮＥＸＡＦＳスペクトルは入射角度によってそのプロファイルが大きく変化する。これに対して、図５の向かって右側のグラフ図に示される非黒鉛質である炭素蒸着膜のＣ−Ｋ端ＮＥＸＡＦＳスペクトルのプロファイルは入射角にほとんど依存しておらず、入射角が変化してもプロファイルはほとんど変化しない。
【００３１】
したがって、ある黒鉛系材料に対して異なる入射角でＣ−Ｋ端ＮＥＸＡＦＳスペクトルを測定した結果、吸収ピーク強度Ｂに対する吸収ピーク強度Ａの比Ｉ（＝Ａ／Ｂ）が入射角に応じて変化する場合には、その材料の表面近傍に存在する黒鉛結晶は規則正しく並んで配置されており、つまり、配向性が高く、その比Ｉに入射角依存性が見られない場合には、その材料の表面近傍に存在する黒鉛結晶は不規則に並んでいて配向性が低いということになる。そうすると、吸収ピーク強度Ｂに対する吸収ピーク強度Ａの比Ｉの入射角依存性を定量化することにより、黒鉛系材料の表面近傍に存在する黒鉛結晶の配向性を定量的に評価することができることになる。
【００３２】
そこで、ここでは、二つの入射角６０°および０°の場合における吸収ピーク強度Ｂに対する吸収ピーク強度Ａの比Ｉ６０およびＩ０を用いて導かれるピーク強度比の入射角依存性Ｓ６０／０（＝Ｉ６０／Ｉ０）を用いて、表面黒鉛結晶の配向性を定量評価する。図６は、表面黒鉛結晶の配向性の定量評価方法を、ＨＯＰＧを試料とした場合を例として説明する図である。
【００３３】
Ｓ６０／０が１近傍である場合には表面黒鉛結晶の配向性が低く、Ｓ６０／０が１から０に近づくほど（図６）表面黒鉛結晶の配向性が高い。
【００３４】
Ｓ６０／０を求めるにあたり、Ｉｎ箔やカーボンテープを用いて試料粒子を担持する場合には、これらの担体のＣ−Ｋ端ＮＥＸＡＦＳスペクトルをブランクスペクトルとして測定しておき、試料粒子を測定して得られたＣ−Ｋ端ＮＥＸＡＦＳスペクトルの強度をこのブランクスペクトルを用いて補正して各遷移の吸収ピーク強度を算出する。
【００３５】
黒鉛を複数集合させて黒鉛造粒物を形成する方法としては、例えば、黒鉛原料のバインダー共存下で複数の鱗片状黒鉛を混合する方法、複数の鱗片状の黒鉛に機械的外力を付与する方法、前述の２つの方法を併用する方法等が挙げられる。これらの方法の中でもバインダー成分を用いずに機械的外力を付与して造粒する方法が特に好ましい。機械的外力を付与するための装置としては、例えば、カウンタジェットミルＡＦＧ（ホソカワミクロン株式会社製。登録商標。）、カレントジェット（日清エンジニアリング株式会社製。登録商標。）、ＡＣＭパルベライザ（ホソカワミクロン株式会社製。登録商標。）などの粉砕機、ハイブリダイゼーションシステム（株式会社奈良機械製作所製。登録商標。）、メカノハイブリッド（日本コークス工業株式会社製。登録商標。）等を使用することができる。
【００３６】
黒鉛を平滑化する方法としては、例えば、黒鉛に機械的外力を付与する方法が挙げられる。機械的外力を付与するための装置としては、例えば、メカノフュージョンシステム（ホソカワミクロン株式会社製。「メカノフュージョン」は登録商標。）などの剪断圧縮加工機を使用することができる。
【００３７】
導電性炭素質微粒子は、黒鉛に直接的に付着している。導電性炭素質微粒子とは、例えば、ケッチェンブラック（登録商標）、ファーネスブラック、アセチレンブラック等のカーボンブラック、カーボンナノチューブ、カーボンナノファイバー、カーボンナノコイル等である。これらの導電性炭素質微粒子の中でもアセチレンブラックが特に好ましい。導電性炭素質微粒子は、異なる種類のカーボンブラック等の混合物であってもよい。黒鉛に対する導電性炭素質微粒子の質量割合は０．３％以上２．０％以下の範囲内であることが好ましく、０．５％以上２．０％以下の範囲内であることがより好ましく、０．７％以上２．０％以下の範囲内であることがさらに好ましく、１．０％以上２．０％以下の範囲内であることが特に好ましい。
【００３８】
非黒鉛質炭素は、導電性炭素質微粒子および黒鉛に少なくとも部分的に付着している。非黒鉛質炭素は、非晶質炭素および乱層構造炭素の少なくともいずれかである。
【００３９】
ここで「非晶質炭素」とは、短距離秩序（数原子〜十数個原子オーダー）を有しても、長距離秩序（数百〜数千個の原子オーダー）を有さない炭素をいう。
【００４０】
ここで「乱層構造炭素」とは、六角網平面方向に平行な乱層構造を有するが、三次元方向には結晶学的規則性が見られない炭素原子からなる炭素をいう。Ｘ線回折図形では１０１面、１０３面に対応するｈｋｌ回折線は現れない。ただし、本発明の実施の形態に係る複合黒鉛質粒子は、基材である黒鉛の回折線が強いため、Ｘ線回折によって乱層構造炭素の存在を確認することが難しい。このため、乱層構造炭素は、透過型電子顕微鏡（ＴＥＭ）等で確認されることが好ましい。
【００４１】
この乱層構造炭素は、非黒鉛質炭素の原料を焼成することによって得られる。非黒鉛質炭素の原料とは、例えば、タール、石油系ピッチ粉末、石炭系ピッチ粉末、樹脂粉末等の有機化合物である。非黒鉛質炭素の原料は、異なる種類のピッチ等の混合物であってもよい。これらの中でも、石炭系ピッチ粉末が特に好ましい。焼成における熱処理条件の一例として、熱処理温度を８００℃から１２００℃の範囲内とすることが挙げられる。この熱処理時間は、熱処理温度および有機化合物の特性等を加味して適宜決定され、典型的には１時間程度である。熱処理時の雰囲気は非酸化雰囲気（不活性ガス雰囲気、真空雰囲気）であることが好ましく、経済的観点から窒素雰囲気が好ましい。
【００４２】
非晶質炭素は、例えば、真空蒸着法やプラズマＣＶＤ法等の気相法により形成することができる。
【００４３】
黒鉛と導電性炭素質微粒子との和に対する非黒鉛質炭素の質量割合は０．８％以上１５．０％以下の範囲内であることが好ましく、２．０％以上１４．０％以下の範囲内であることがより好ましく、４．０％以上１２．０％以下の範囲内であることがさらに好ましく、６．０％以上１０．０％以下の範囲内であることが特に好ましい。
【００４４】
本発明の実施の形態に係る複合黒鉛質粒子に超音波が加えられると、一部または全部の導電性炭素質微粒子が黒鉛から脱離する（図１および図２参照）。この脱離に要する力は、後述の複合黒鉛質粒子の製造においてメカノケミカル（登録商標）処理装置、メカノフュージョン（登録商標）処理装置の諸設定、非黒鉛質炭素の原料粉末の種類、配合組成、添加量等により調整することができる。
【００４５】
「超音波が加えられた後の比表面積値（ｍ２／ｇ）」に対する「超音波が加えられる前の比表面積値（ｍ２／ｇ）」の比は、１．１０以上２．００以下の範囲内であることが好ましく、１．２０以上２．００以下の範囲内であることがより好ましく、１．３０以上２．００以下の範囲内であることがさらに好ましく、１．４０以上２．００以下の範囲内であることがさらに好ましく、１．５０以上２．００以下の範囲内であることが特に好ましい。
【００４６】
このような複合黒鉛質粒子は、電極、特に非水電解質二次電池の負極を構成する活物質として使用することができる。なお、非水電解質二次電池は、リチウムイオン二次電池に代表される。
【００４７】
＜複合黒鉛質粒子の製造＞
本発明の実施の形態に係る複合黒鉛質粒子は、一次複合粒子調製工程および複合黒鉛質粒子調製工程を経て製造される。一次複合粒子調製工程では、メカノケミカル（登録商標）処理、メカノフュージョン（登録商標）処理等の処理により、導電性炭素質微粒子が直接的に黒鉛に付着されて一次複合粒子が作製される。複合黒鉛質粒子調製工程では、一次複合粒子と非黒鉛質炭素の原料粉末とが混合された後に加熱される。その結果、非黒鉛質炭素の原料粉末が非黒鉛質炭素に変換されると共に、一次複合粒子に非黒鉛質炭素が部分的に又は全体的に付着される。
【００４８】
＜複合黒鉛質粒子の特徴＞
本発明の実施の形態に係る複合黒鉛質粒子に超音波が加えられると、導電性炭素質微粒子の一部または全部が黒鉛から脱離する。このため、この複合黒鉛質粒子を利用すれば、電極合剤スラリー調製時に電極合剤スラリー中に導電性炭素質微粒子を均一に分散させることができる。つまり、この複合黒鉛質粒子を用いれば、非水電解質二次電池の電極形成時において電極内に緻密な導電ネットワークを形成することができる。
【００４９】
＜実施例および比較例＞
以下、実施例および比較例を示して、本発明について詳述する。
【実施例１】
【００５０】
＜複合黒鉛質粒子の製造＞
（１）球状天然黒鉛粉末の平滑化処理
球状天然黒鉛粉末（平均粒径１９．５μｍ，比表面積５．０ｍ２／ｇ，タップ密度１．０２ｇ／ｃｍ３，吸油量５０．８ｍＬ／１００ｇ）を６００ｇ秤量し、ローターとインナーピースとの隙間を５ｍｍとしたメカノフュージョン（ホソカワミクロン製ＡＭＳ−Ｌａｂ）内に投入した後、その球状天然黒鉛粉末を回転数２６００ｒｐｍで２０分間、平滑化処理した。以下、この球状天然黒鉛粉末を「平滑化球状天然黒鉛粉末」と称する。本明細書中において、平均粒径は、特に断りのない限り、累積粒径分布において体積分率５０％時の粒子径（Ｄ５０）を意味する。
【００５１】
平滑化球状天然黒鉛粉末は、円形度が０．９２以上１．００以下であり、Ｃ−Ｋ端Ｘ線吸収スペクトルにおけるピーク強度比の入射角依存性Ｓ６０／０が０．６７であることが確認された。
【００５２】
円形度は、シスメックス株式会社製フロー式粒子画像分析装置ＦＰＩＡ−２１００（「ＦＰＩＡ」は登録商標。）を用いて測定された。（円形度）は（投影形状と同一の面積を有する円の周囲長）を（投影形状の周囲長）で除した値である。ここで「投影形状」とは、測定に係る粒子を二次元平面に投影して得られる形状であり、投影形状と同一の面積を有する円の周囲長および投影形状の周囲長は、投影形状の画像を画像処理することにより得られる。
【００５３】
Ｃ−Ｋ端Ｘ線吸収スペクトルは、放射光施設ニュースバルのビームラインＢＬ７Ｂ及びＢＬ９を用いて測定された。この測定時、加速電圧１．０ＧｅＶ〜１．５ＧｅＶ、蓄積電流８０〜３５０ｍＡで蓄積リングに蓄積された電子が、アンジュレーターと称される挿入光源を蛇行して通過する際に放出される放射光を励起光源とした。また、ビームラインＢＬ７Ｂ及びＢＬ９に設置されているＣ−Ｋ端ＮＥＸＡＦＳ（Ｎｅａｒ  Ｅｄｇｅ  Ｘ-ｒａｙ  Ａｂｓｏｒｂａｎｃｅ  Ｆｉｎｅ  Ｓｔｒｕｃｔｕｒｅ）スペクトル測定装置を用いて、平滑化球状天然黒鉛粉末のＣ−Ｋ端Ｘ線吸収スペクトルを測定し、得られた入射角０°及び６０°におけるスペクトルプロファイルからピーク強度比Ｓ６０／０を算出した。なお、Ｓ６０／０＝Ｉ６０／Ｉ０である。ここで、Ｉ６０＝Ｂ６０／Ａ６０であり、Ｉ０＝Ｂ０／Ａ０である。そして、Ａ６０は、放射光の入射角を６０°として測定される、粒子のＣ−Ｋ端Ｘ線吸収スペクトルにおける、Ｃ−１ｓ準位からπ＊準位（すなわち、ｓｐ２結合の反結合性軌道：−Ｃ＝Ｃ−）への遷移に帰属される吸収ピーク強度である。Ｂ６０は、放射光の入射角を６０°として測定される、粒子のＣ−Ｋ端Ｘ線吸収スペクトルにおける、Ｃ−１ｓ準位からσ＊準位（すなわち、ｓｐ３結合の反結合性軌道：−Ｃ−Ｃ−）への遷移に帰属される吸収ピーク強度である。Ａ０は、放射光の入射角を０°として測定される、粒子のＣ−Ｋ端Ｘ線吸収スペクトルにおける、Ｃ−１ｓ準位からπ＊準位への遷移に帰属される吸収ピーク強度である。Ｂ０は、放射光の入射角を０°として測定される、粒子のＣ−Ｋ端Ｘ線吸収スペクトルにおける、Ｃ−１ｓ準位からσ＊準位への遷移に帰属される吸収ピーク強度である。
【００５４】
（２）平滑化球状天然黒鉛粉末とアセチレンブラックとの複合化
平滑化球状天然黒鉛粉末（平均粒径１９．４μｍ，比表面積５．０ｍ２／ｇ，タップ密度１．０６ｇ／ｃｍ３，吸油量４１．６ｍＬ／１００ｇ）とアセチレンブラック（電気化学工業株式会社製デンカブラック（登録商標），粉状品）との質量比が１００．０：０．５となるように平滑化球状天然黒鉛粉末とアセチレンブラックとを混ぜ合わせて６００ｇの混合粉末を調製した。この６００ｇの混合粉体を、ローターとインナーピースとの隙間を５ｍｍとしたメカノフュージョンシステム（ホソカワミクロン製ＡＭＳ−Ｌａｂ）内に投入した後、その混合粉末を回転数２６００ｒｐｍで５分間処理して、平滑化球状天然黒鉛粉末とアセチレンブラックとを複合化させた。以下、この複合化物を「一次複合粉末」と称する。
【００５５】
（３）一次複合粉末と非黒鉛質炭素との複合化
一次複合粉末と石炭系ピッチ粉末（平均粒径２０μｍ）との質量比が１００．５：２．０となるように一次複合粉末と石炭系ピッチ粉末とを混ぜ合わせた後、その混合粉末を窒素気流下、１０００℃で１時間、加熱処理して目的の複合黒鉛質粒子を得た。なお、この加熱処理中、石炭系ピッチ粉末は非黒鉛質炭素に変化した。また、加熱処理前後の質量変化からピッチ残炭率は５０％であることを確認した。また、この複合黒鉛質粒子における平滑化球状天然黒鉛粉末、アセチレンブラックおよび非黒鉛質炭素の質量比は、９８．５：０．５：１．０であった（表１参照）。
【００５６】
＜複合黒鉛質粒子の特性評価＞
（１）平均粒径（Ｄ５０）の測定
レーザー回折／散乱式粒度分布計（株式会社堀場製作所製ＬＡ−９１０）を用いて光散乱回折法により複合黒鉛質粒子の体積基準の粒度分布を測定した。その後、得られた粒度分布を用いて体積分率５０％時の粒子径（メジアン径）を求め、これを平均粒径とした。その結果、同平均粒径は、１９．５μｍであった（表１参照）。
【００５７】
（２）アセチレンブラックの離脱特性評価
ユアサアイオニクス株式会社製カンタソープを用いて、上述の複合黒鉛質粒子の比表面積をＢＥＴ１点法により求めた。その結果、上述の複合黒鉛質粒子のＢＥＴ比表面積は、４．３４ｍ２／ｇであった（表２参照）。
【００５８】
次に、上述の複合黒鉛質粒子１．２ｇを２０ｍＬビーカーに入れた後、そのビーカーに１０ｍＬのエタノールを注いだ。そして、ビーカーの内容物を薬さじで軽く攪拌してから、複合黒鉛質粒子を沈降させた。そして、そのビーカーを、水を張った超音波洗浄機（株式会社カイジョー製ソノクリーナー１００ａ（ＣＡ−３４８１），ＡＣ１００Ｖ，０．８Ａ）に入れた後、超音波洗浄機を２０分間稼働させた。その後、ビーカーを２分間静置させてからデカンテーションを行った。次いで、再度、ビーカーに２０ｍＬのエタノールを注ぎ、ビーカーの内容物を薬さじで軽く攪拌した。超音波洗浄からデカンテーションまでの作業をこの後２回繰り返した。
【００５９】
上述の繰り返し作業後、ビーカーの内容物をろ過した。そして、そのろ物を十分に乾燥させた後、ユアサアイオニクス株式会社製カンタソープを用いてその比表面積をＢＥＴ１点法により求めた。その結果、超音波処理後の複合黒鉛質粒子のＢＥＴ比表面積は、３．８１ｍ２／ｇであった（表２参照）。すなわち、超音波処理後のＢＥＴ比表面積に対する超音波処理前のＢＥＴ比表面積の比は、１．１４であった（表２参照）。
【００６０】
（３）電池特性評価
（３−１）電極作製
上述の複合黒鉛質粒子にＣＭＣ（カルボキシメチルセルロースナトリウム）粉末を混合し、その混合粉末にＳＢＲ（スチレン−ブタジエンゴム）の水性分散液を加えた後、その混合物を攪拌して電極合剤スラリーを得た。ここで、ＣＭＣ及びＳＢＲは結着剤である。複合黒鉛質粒子、ＣＭＣ及びＳＢＲの配合比は、質量比で９８．０：１．０：１．０であった。この電極合剤スラリーの固形分濃度は、５５．７質量％であった。そして、この電極合剤スラリーを、厚み１７μｍの銅箔（集電体）上にドクターブレード法により塗布した（塗布量は１０〜１１ｍｇ／ｃｍ2であった）。塗布液を乾燥させて塗膜を得た後、その塗膜を直径１３ｍｍのディスク状に打ち抜いた。その後、ディスクの密度が１.６０ｇ／ｃｍ3となるように、ディスクをプレス成形機により加圧して電極を作製した。
【００６１】
（３−２）電池作製
ポリオレフィン製セパレーターの両側に上述の電極と対極のＬｉ金属箔とを配置して電極組立体を作製した。そして、その電極組立体の内部に電解液を注入してコイン型の非水試験セルを作製した。電解液の組成は、エチレンカーボネート（ＥＣ）：エチルメチルカーボネート（ＥＭＣ）：ジメチルカーボネート（ＤＭＣ）：ビニレンカーボネート（ＶＣ）：フルオロエチレンカーボネート（ＦＥＣ）：ＬｉＰＦ6＝２３：４：４８：１：８：１６（質量比）とした。
【００６２】
（３−３）放電容量、充放電効率および充放電サイクルの評価
２３℃の環境温度下、この非水試験セルにおいて、先ず、０．３２５ｍＡの電流値で、対極に対して電位差０（ゼロ）Ｖになるまで定電流ドープ（電極へのリチウムイオンの挿入、リチウムイオン二次電池の充電に相当）を行った後、さらに０Ｖを保持したまま、５μＡになるまで定電圧で対極に対してドープを続け、ドープ容量を測定した。次に、０．３２５ｍＡの定電流で、電位差１.５Ｖになるまで脱ドープ（電極からのリチウムイオンの離脱、リチウムイオン二次電池の放電に相当）を行い、脱ドープ容量を測定した。このときのドープ容量、脱ドープ容量は、この電極をリチウムイオン二次電池の負極として用いた時の充電容量、放電容量に相当するので、これらを充電容量、放電容量とした。本実施例に係る非水試験セルの放電容量は、３６７ｍＡｈ／ｇであった（表２参照）。ドープ容量／脱ドープ容量の比は、リチウムイオン二次電池の放電容量／充電容量の比に相当するので、この比を充放電効率とした。本実施例に係る非水試験セルの充放電効率は、９３．３％であった（表２参照）。
【００６３】
サイクル特性の測定は、上記と同様に構成されたコイン型の非水試験セルを用いて行った。この試験セルにおいて、上述の充放電を行い、これから「１回目の脱ドープ時の放電容量」を得た。続いて、１．５６ｍＡの定電流で、対極に対して電位差５ｍＶになるまでドープした後（充電に相当）、さらに５ｍＶを保持したまま、５０μＡになるまで定電圧でドープを続けた。次に、１．５６ｍＡの定電流で、電位差１.５Ｖになるまで脱ドープを行って（放電に相当）、脱ドープ容量を測定した。このときの脱ドープ容量を放電容量とした。
【００６４】
上述と同一条件でドープと脱ドープとを４９回繰り返し、「１サイクル目の脱ドープ時の放電容量」に対する「４９サイクル目の脱ドープ時の放電容量」の比率（容量維持率）によりサイクル特性を評価した。この容量維持率が９０％以上であれば、実用電池として良好であると見なすことができる。本実施例に係る非水試験セルの容量維持率は、９４．６％であった（表２参照）。
【実施例２】
【００６５】
「（２）平滑化球状天然黒鉛粉末とアセチレンブラックとの複合化」において平滑化球状天然黒鉛粉末とアセチレンブラックとの質量比が１００．０：１．０となるように平滑化球状天然黒鉛粉末とアセチレンブラックとを混ぜ合わせ、「（３）一次複合粉末と非黒鉛質炭素との複合化」において一次複合粉末と石炭系ピッチ粉末との質量比が１０１．０：２．０となるように一次複合粉末と石炭系ピッチ粉末とを混ぜ合わせた以外は、実施例１と同様にして目的の複合黒鉛質粒子を得、実施例１と同様にして複合黒鉛質粒子の特性評価を行った。この複合黒鉛質粒子における平滑化球状天然黒鉛粉末、アセチレンブラックおよび非黒鉛質炭素の質量比は、９８．０：１．０：１．０であった（表１参照）。
【００６６】
複合黒鉛質粒子の平均粒径は、１９．５μｍであった（表１参照）。複合黒鉛質粒子の超音波処理前のＢＥＴ比表面積は４．５４ｍ２／ｇであり（表２参照）、同粒子の超音波処理後のＢＥＴ比表面積は３．７３ｍ２／ｇであった（表２参照）。すなわち、超音波処理後のＢＥＴ比表面積に対する超音波処理前のＢＥＴ比表面積の比は、１．２２であった（表２参照）。電極合剤スラリーの固形分濃度は５５．１質量％であった（表２参照）。非水試験セルの放電容量は３６５ｍＡｈ／ｇであり（表２参照）、充放電効率は９２．８％であり（表２参照）、容量維持率は９８．６％であった（表２参照）。
【実施例３】
【００６７】
「（２）平滑化球状天然黒鉛粉末とアセチレンブラックとの複合化」において平滑化球状天然黒鉛粉末とアセチレンブラックとの質量比が１００．０：１．５となるように平滑化球状天然黒鉛粉末とアセチレンブラックとを混ぜ合わせ、「（３）一次複合粉末と非黒鉛質炭素との複合化」において一次複合粉末と石炭系ピッチ粉末との質量比が１０１．５：２．０となるように一次複合粉末と石炭系ピッチ粉末とを混ぜ合わせた以外は、実施例１と同様にして目的の複合黒鉛質粒子を得、実施例１と同様にして複合黒鉛質粒子の特性評価を行った。この複合黒鉛質粒子における平滑化球状天然黒鉛粉末、アセチレンブラックおよび非黒鉛質炭素の質量比は、９７．５：１．５：１．０であった（表１参照）。
【００６８】
複合黒鉛質粒子の平均粒径は、１９．５μｍであった（表１参照）。複合黒鉛質粒子の超音波処理前のＢＥＴ比表面積は４．６７ｍ２／ｇであり（表２参照）、同粒子の超音波処理後のＢＥＴ比表面積は３．４８ｍ２／ｇであった（表２参照）。すなわち、超音波処理後のＢＥＴ比表面積に対する超音波処理前のＢＥＴ比表面積の比は、１．３４であった（表２参照）。電極合剤スラリーの固形分濃度は５３．９質量％であった（表２参照）。非水試験セルの放電容量は３６４ｍＡｈ／ｇであり（表２参照）、充放電効率は９２．５％であり（表２参照）、容量維持率は９９．３％であった（表２参照）。
【実施例４】
【００６９】
「（２）平滑化球状天然黒鉛粉末とアセチレンブラックとの複合化」において平滑化球状天然黒鉛粉末とアセチレンブラックとの質量比が１００．０：２．０となるように平滑化球状天然黒鉛粉末とアセチレンブラックとを混ぜ合わせ、「（３）一次複合化粉末と非黒鉛質炭素との複合化」において一次複合粉末と石炭系ピッチ粉末との質量比が１０２．０：２．０となるように一次複合粉末と石炭系ピッチ粉末とを混ぜ合わせた以外は、実施例１と同様にして目的の複合黒鉛質粒子を得、実施例１と同様にして複合黒鉛質粒子の特性評価を行った。この複合黒鉛質粒子における平滑化球状天然黒鉛粉末、アセチレンブラックおよび非黒鉛質炭素の質量比は、９７．１：１．９：１．０であった（表１参照）。
【００７０】
複合黒鉛質粒子の平均粒径は、１９．６μｍであった（表１参照）。複合黒鉛質粒子の超音波処理前のＢＥＴ比表面積は４．９４ｍ２／ｇであり（表２参照）、同粒子の超音波処理後のＢＥＴ比表面積は３．４０ｍ２／ｇであった（表２参照）。すなわち、超音波処理後のＢＥＴ比表面積に対する超音波処理前のＢＥＴ比表面積の比は、１．４５であった（表２参照）。電極合剤スラリーの固形分濃度は５３．０質量％であった（表２参照）。非水試験セルの放電容量は３６２ｍＡｈ／ｇであり（表２参照）、充放電効率は９１．９％であり（表２参照）、容量維持率は９９．５％であった（表２参照）。
【実施例５】
【００７１】
「（２）平滑化球状天然黒鉛粉末とアセチレンブラックとの複合化」において平滑化球状天然黒鉛粉末とアセチレンブラックとの質量比が１００．０：１．０となるように平滑化球状天然黒鉛粉末とアセチレンブラックとを混ぜ合わせ、「（３）一次複合粉末と非黒鉛質炭素との複合化」において一次複合粉末と石炭系ピッチ粉末との質量比が１０１．０：１０．０となるように一次複合粉末と石炭系ピッチ粉末とを混ぜ合わせた以外は、実施例１と同様にして目的の複合黒鉛質粒子を得、実施例１と同様にして複合黒鉛質粒子の特性評価を行った。この複合黒鉛質粒子における平滑化球状天然黒鉛粉末、アセチレンブラックおよび非黒鉛質炭素の質量比は、９４．３：０．９：４．８であった（表１参照）。
【００７２】
複合黒鉛質粒子の平均粒径は、１９．７μｍであった（表１参照）。複合黒鉛質粒子の超音波処理前のＢＥＴ比表面積は１．６０ｍ２／ｇであり（表２参照）、同粒子の超音波処理後のＢＥＴ比表面積は１．４０ｍ２／ｇであった（表２参照）。すなわち、超音波処理後のＢＥＴ比表面積に対する超音波処理前のＢＥＴ比表面積の比は、１．１４であった（表２参照）。電極合剤スラリーの固形分濃度は５４．９質量％であった（表２参照）。非水試験セルの放電容量は３５５ｍＡｈ／ｇであり（表２参照）、放電効率は９２．３％であり（表２参照）、容量維持率は９７．４％であった（表２参照）。
【実施例６】
【００７３】
「（２）平滑化球状天然黒鉛粉末とアセチレンブラックとの複合化」において平滑化球状天然黒鉛粉末とアセチレンブラックとの質量比が１００．０：１．０となるように平滑化球状天然黒鉛粉末とアセチレンブラックとを混ぜ合わせ、「（３）一次複合粉末と非黒鉛質炭素との複合化」において一次複合粉末と石炭系ピッチ粉末との質量比が１０１．０：２０．０となるように一次複合粉末と石炭系ピッチ粉末とを混ぜ合わせた以外は、実施例１と同様にして目的の複合黒鉛質粒子を得、実施例１と同様にして複合黒鉛質粒子の特性評価を行った。この複合黒鉛質粒子における平滑化球状天然黒鉛粉末、アセチレンブラックおよび非黒鉛質炭素の質量比は、９０．０：０．９：９．１であった（表１参照）。
【００７４】
複合黒鉛質粒子の平均粒径は、１９．９μｍであった（表１参照）。複合黒鉛質粒子の超音波処理前のＢＥＴ比表面積は１．００ｍ２／ｇであり（表２参照）、同粒子の超音波処理後のＢＥＴ比表面積は０．９０ｍ２／ｇであった（表２参照）。すなわち、超音波処理後のＢＥＴ比表面積に対する超音波処理前のＢＥＴ比表面積の比は、１．１１であった（表２参照）。電極合剤スラリーの固形分濃度は５５．３質量％であった（表２参照）。非水試験セルの放電容量は３４０ｍＡｈ／ｇであり（表２参照）、放電効率は９１．９％であり（表２参照）、容量維持率は９４．２％であった（表２参照）。
【実施例７】
【００７５】
「（２）平滑化球状天然黒鉛粉末とアセチレンブラックとの複合化」において平滑化球状天然黒鉛粉末とアセチレンブラックとの質量比が１００．０：０．２となるように平滑化球状天然黒鉛粉末とアセチレンブラックとを混ぜ合わせ、「（３）一次複合粉末と非黒鉛質炭素との複合化」において一次複合粉末と石炭系ピッチ粉末との質量比が１００．２：２．０となるように一次複合粉末と石炭系ピッチ粉末とを混ぜ合わせた以外は、実施例１と同様にして目的の複合黒鉛質粒子を得、実施例１と同様にして複合黒鉛質粒子の特性評価を行った。この複合黒鉛質粒子における平滑化球状天然黒鉛粉末、アセチレンブラックおよび非黒鉛質炭素の質量比は、９８．８：０．２：１．０であった（表１参照）。
【００７６】
複合黒鉛質粒子の平均粒径は、１９．６μｍであった（表１参照）。複合黒鉛質粒子の超音波処理前のＢＥＴ比表面積は３．９８ｍ２／ｇであり（表２参照）、同粒子の超音波処理後のＢＥＴ比表面積は３．６６ｍ２／ｇであった（表２参照）。すなわち、超音波処理後のＢＥＴ比表面積に対する超音波処理前のＢＥＴ比表面積の比は、１．０９であった（表２参照）。電極合剤スラリーの固形分濃度は５６．６質量％であった（表２参照）。非水試験セルの放電容量は３６７ｍＡｈ／ｇであり（表２参照）、放電効率は９３．５％であり（表２参照）、容量維持率は８４．６％であった（表２参照）。
【実施例８】
【００７７】
「（２）平滑化球状天然黒鉛粉末とアセチレンブラックとの複合化」において平滑化球状天然黒鉛粉末とアセチレンブラックとの質量比が１００．０：３．０となるように平滑化球状天然黒鉛粉末とアセチレンブラックとを混ぜ合わせ、「（３）一次複合粉末と非黒鉛質炭素との複合化」において一次複合粉末と石炭系ピッチ粉末との質量比が１０３．０：２．０となるように一次複合粉末と石炭系ピッチ粉末とを混ぜ合わせた以外は、実施例１と同様にして目的の複合黒鉛質粒子を得、実施例１と同様にして複合黒鉛質粒子の特性評価を行った。この複合黒鉛質粒子における平滑化球状天然黒鉛粉末、アセチレンブラックおよび非黒鉛質炭素の質量比は、９６．１：２．９：１．０であった（表１参照）。
【００７８】
複合黒鉛質粒子の平均粒径は、１９．６μｍであった（表１参照）。複合黒鉛質粒子の超音波処理前のＢＥＴ比表面積は５．４４ｍ２／ｇであり（表２参照）、同粒子の超音波処理後のＢＥＴ比表面積は３．４８ｍ２／ｇであった（表２参照）。すなわち、超音波処理後のＢＥＴ比表面積に対する超音波処理前のＢＥＴ比表面積の比は、１．５６であった（表２参照）。電極合剤スラリーの固形分濃度は５１．４質量％であった（表２参照）。非水試験セルの放電容量は３５９ｍＡｈ／ｇであり（表２参照）、放電効率は９１．２％であり（表２参照）、容量維持率は９９．７％であった（表２参照）。
【実施例９】
【００７９】
「（１）球状天然黒鉛粉末の平滑化処理」を行わず、「（２）平滑化球状天然黒鉛粉末とアセチレンブラックとの複合化」において平滑化球状天然黒鉛粉末を球状天然黒鉛粉末に置き換え、球状天然黒鉛粉末とアセチレンブラックとの質量比が１００．０：１．０となるように平滑化球状天然黒鉛粉末とアセチレンブラックとを混ぜ合わせ、「（３）一次複合粉末と非黒鉛質炭素との複合化」において一次複合粉末と石炭系ピッチ粉末との質量比が１０１．０：２．０となるように一次複合粉末と石炭系ピッチ粉末とを混ぜ合わせた以外は、実施例１と同様にして目的の複合黒鉛質粒子を得、実施例１と同様にして複合黒鉛質粒子の特性評価を行った。この複合黒鉛質粒子における球状天然黒鉛粉末、アセチレンブラックおよび非黒鉛質炭素の質量比は、９８．０：１．０：１．０であった（表１参照）。
【００８０】
複合黒鉛質粒子の平均粒径は、１９．５μｍであった（表１参照）。複合黒鉛質粒子の超音波処理前のＢＥＴ比表面積は４．５０ｍ２／ｇであり（表２参照）、同粒子の超音波処理後のＢＥＴ比表面積は４．１５ｍ２／ｇであった（表２参照）。すなわち、超音波処理後のＢＥＴ比表面積に対する超音波処理前のＢＥＴ比表面積の比は、１．０８であった（表２参照）。電極合剤スラリーの固形分濃度は５５．３質量％であった（表２参照）。非水試験セルの放電容量は３６５ｍＡｈ／ｇであり（表２参照）、放電効率は９８．５％であり（表２参照）、容量維持率は８６．３％であった（表２参照）。
【００８１】
（比較例１）
「（２）平滑化球状天然黒鉛粉末とアセチレンブラックとの複合化」を行わず、「（３）一次複合粉末と非黒鉛質炭素との複合化」において平滑化球状天然黒鉛粉末と石炭系ピッチ粉末（平均粒径２０μｍ）との質量比が１００．０：２．０となるように平滑化球状天然黒鉛粉末と石炭系ピッチ粉末とを混ぜ合わせた以外は、実施例１と同様にして対照粉末を得、実施例１と同様にして対照粉末の特性評価を行った。この対照粉末において、平滑化球状天然黒鉛粉末、アセチレンブラックおよび非黒鉛質炭素の質量比は、９９．０：０．０：１．０であった（表１参照）。
【００８２】
複合黒鉛質粒子の平均粒径は、１９．６μｍであった（表１参照）。複合黒鉛質粒子の超音波処理前のＢＥＴ比表面積は３．８３ｍ２／ｇであり（表２参照）、同粒子の超音波処理後のＢＥＴ比表面積は３．６０ｍ２／ｇであった（表２参照）。すなわち、超音波処理後のＢＥＴ比表面積に対する超音波処理前のＢＥＴ比表面積の比は、１．０６であった（表２参照）。電極合剤スラリーの固形分濃度は５７．２質量％であった（表２参照）。非水試験セルの放電容量は３６７ｍＡｈ／ｇであり（表２参照）、放電効率は９３．９％であり（表２参照）、容量維持率は７８．８％であった（表２参照）。
【００８３】
（比較例２）
「（２）平滑化球状天然黒鉛粉末とアセチレンブラックとの複合化」において平滑化球状天然黒鉛粉末とアセチレンブラックとの質量比が１００．０：１．０となるように平滑化球状天然黒鉛粉末とアセチレンブラックとを混ぜ合わせ、「（３）一次複合粉末と非黒鉛質炭素との複合化」を行わなかった以外は、実施例１と同様にして対照粉末を得、実施例１と同様にして対照粉末の特性評価を行った。この対照粉末における平滑化球状天然黒鉛粉末、アセチレンブラックおよび非黒鉛質炭素の質量比は、９９．０：１．０：０．０であった（表１参照）。
【００８４】
複合黒鉛質粒子の平均粒径は、１９．５μｍであった（表１参照）。複合黒鉛質粒子の超音波処理前のＢＥＴ比表面積は６．８０ｍ２／ｇであり（表２参照）、同粒子の超音波処理後のＢＥＴ比表面積は５．４８ｍ２／ｇであった（表２参照）。すなわち、超音波処理後のＢＥＴ比表面積に対する超音波処理前のＢＥＴ比表面積の比は、１．２４であった（表２参照）。電極合剤スラリーの固形分濃度は５７．２質量％であった（表２参照）。非水試験セルの放電容量は３６４ｍＡｈ／ｇであり（表２参照）、放電効率は８９．８％であり（表２参照）、容量維持率は９８．３％であった（表２参照）。
【００８５】
【表１】
0005859114.tif 000002
【００８６】
【表２】
0005859114.tif 000003
【００８７】
上述の結果より、本発明に係る複合黒鉛質粒子において、超音波処理後のＢＥＴ比表面積に対する超音波処理前のＢＥＴ比表面積の比が１．１０以上であると、容量維持率が高いレベルで維持されることが判明した。また、非黒鉛質炭素に対するアセチレンブラックの質量比が大きいほど、超音波処理後のＢＥＴ比表面積に対する超音波処理前のＢＥＴ比表面積の比が大きくなることが判明した。
【００８８】
なお、特開２００４−０６３３２１号公報では、充放電サイクル特性の評価指標として、第１サイクルの放電容量に対する第１０サイクルの放電容量の比をとって百分率で表記されているが、近年のリチウムイオン二次電池の高性能化に伴い、高々１０サイクル程度の放電容量の評価では実用上十分ではない。
【００８９】
本実施例に係る非水試験セル（以下「本願非水試験セル」という）は、電解液の溶媒組成、電解質等が特開２００４−０６３３２１号公報に開示の非水試験セル（以下「従来非水試験セル」という）のものと相違しているため、２つの非水試験セルを単純に比較することは難しいが、本願非水試験セルの方が従来非水試験セルよりも過酷な条件で充放電サイクル特性が評価されているため、本願非水試験セルの方が従来非水試験セルよりも充放電サイクル特性に優れると考えられる。
【図３】
0005859114.tif 000004
【図４】
0005859114.tif 000005
【図５】
0005859114.tif 000006
【図６】
0005859114.tif 000007
【図１】
0005859114.tif 000008
【図２】
0005859114.tif 000009